КЕРАМИЧЕСКИЙ ПИГМЕНТ
CERAMIC PIGMENT

Изобретение относится к составам керамических пигментов для окрашивания глазурей стекол.
2
3
2
3
Известен керамический пигмент, содержащий, мас.%: GaO 51,96-57,96: CaO 9,96-11,96; SmO 32,08-36,08 [1]. Такой пигмент синтезируют при температуре 1400°С с выдержкой 4 ч.
Задача изобретения - снижение температуры синтеза пигмента при сохранении его щелочестойкости.
2
3
2
3
2
2
3
2
3
2
Технический результат достигается тем, что керамический пигмент, содержащий GaO, CaO, SmO, дополнительно содержит NaO при следующем соотношении компонентов, мас.%: GaO 52,0-58,0; CaO 12,0-13-0; SmO 27,0-31,0; NaO 3,0-4,0.
B таблице приведены составы керамического лигмента.
Таблица
Компоненты
Состав, мас.%:
1
2
3
Ga<sub>2</sub>O<sub>3</sub>
52,0
55,0
58,0
CaO
13,0
12,5
12,0
Sm<sub>2</sub>O<sub>3</sub>
31,0
29,0
27,0
Na<sub>2</sub>O
4,0
3,5
3,0
Химическая устойчивость пигмента в 35% растворе NaOH
~98,5
~98,5
~98,5
Компоненты дозируют в требуемых количествах, смешивают (в этиловом спирте) в течение 20-30 мин. Полученную смесь сушат при температуре 80-85°С и подвергают обработке (синтезу) в электропечи при температуре 1340-1360°С с выдержкой 4 ч. Полученную массу размалывают сухим способом до полного прохождения через сетку №0056. Полученный пигмент напыляют на поверхность керамических, например фарфоровых, изделий (например, плитки, изразцов и др.), покрытых слоем глазурной суспензии, или на поверхность стеклянных изделий (например, плитки) и подвергают термообработке при температуре 980-1000°С в течение 4 ч. После термообработки поверхность изделий приобретает кремовый цвет с желтоватым оттенком.
Источники информации
1. Авторское свидетельство №1313816 СССР, 1987.